(57)【特許請求の範囲】
【請求項１】
希土類金属（Ｌｎ）が、セリウムおよびテルビウムから選択される少なくとも１種の希土類金属、または上記２種の希土類金属の少なくとも一方と組み合わされたランタンを表し、オルトリン酸塩型である希土類金属リン酸塩であって、ラブドフェン型またはラブドフェン／モナザイト混合型の結晶構造を有し、またナトリウムを含有し、ナトリウム含有量が最大６０００ｐｐｍであり、該リン酸塩が、１μｍから１５μｍの平均径を有し、最大０．５の分散指数を有する粒子であることを特徴とする希土類金属リン酸塩。
【請求項２】
ナトリウム含有量が最大５０００ｐｐｍであることを特徴とする、請求項１に記載のリン酸塩。
【請求項３】
（０１２）面において測定されるサイズが少なくとも３５ｎｍである結晶子からなることを特徴とする、請求項１および２のいずれかに記載のリン酸塩。
【請求項４】
希土類金属（Ｌｎ）が、セリウムおよびテルビウムから選択される少なくとも１種の希土類金属、または上記２種の希土類金属の少なくとも一方と組み合わされたランタンを表し、オルトリン酸塩型である希土類金属リン酸塩であって、モナザイト型の結晶構造を有し、またナトリウムを含有し、ナトリウム含有量が最大４０００ｐｐｍであり、該リン酸塩が、１μｍから１５μｍの平均径を有し、最大０．５の分散指数を有する粒子であることを特徴とする、希土類金属リン酸塩。
【請求項５】
ナトリウム含有量が最大３０００ｐｐｍであることを特徴とする、請求項４に記載のリン酸塩。
【請求項６】
（０１２）面において測定されるサイズが少なくとも４０ｎｍである結晶子からなることを特徴とする、請求項４または５に記載のリン酸塩。
【請求項７】
（０１２）面において測定されるサイズが少なくとも１００ｎｍである結晶子からなることを特徴とする、請求項６に記載のリン酸塩。
【請求項８】
該リン酸塩が、か焼処理を受けていないか又は９００℃を超えない温度でか焼処理を受けており、最後の段階において、温水に再度分散させ、液体から分離されることを特徴とする、請求項１から７のいずれか一項に記載のリン酸塩。
【請求項９】
該リン酸塩が、２μｍから６μｍの平均径を有する粒子であることを特徴とする、請求項１から８のいずれか一項に記載のリン酸塩。
【請求項１０】
該リン酸塩が、最大０．４の分散指数を有する粒子であることを特徴とする、請求項１から９のいずれか一項に記載のリン酸塩。
【請求項１１】
ナトリウム含有量が少なくとも３００ｐｐｍであることを特徴とする、請求項１から１０のいずれか一項に記載のリン酸塩。
【請求項１２】
ナトリウム含有量が少なくとも１２００ｐｐｍであることを特徴とする、請求項１１に記載のリン酸塩。
【請求項１３】
下記一般式（Ｉ）を有する生成物を含み、
ＬａｘＣｅｙＴｂｚＰＯ４  （１）
式中、ｘ＋ｙ＋ｚの合計が１に等しく、ｙおよびｚの少なくとも一方は０以外であることを特徴とする、請求項１から１２のいずれか一項に記載のリン酸塩。
【請求項１４】
ｘが０．４から０．９５であることを特徴とする、請求項１３に記載のリン酸塩。
【請求項１５】
希土類金属（Ｌｎ）が、セリウムおよびテルビウムから選択される少なくとも１種の希土類金属、または上記２種の希土類金属の少なくとも一方と組み合わされたランタンを表し、オルトリン酸型である希土類金属リン酸塩に基づく燐光体であって、モナザイト型の結晶構造を有し、またナトリウムを含有し、ナトリウム含有量が最大３５０ｐｐｍであり、該リン酸塩が、１μｍから１５μｍの平均径を有し、最大０．５の分散指数を有する粒子であることを特徴とする、燐光体。
【請求項１６】
該燐光体が非凝集状態にあることを特徴とする、請求項１５に記載の燐光体。
【請求項１７】
該リン酸塩が２μｍから６μｍの平均径を有する粒子であることを特徴とする、請求項１５または１６に記載の燐光体。
【請求項１８】
該リン酸塩が、最大０．４の分散指数を有することを特徴とする、請求項１５から１７のいずれか一項に記載の燐光体。
【請求項１９】
（０１２）面において測定されるコヒーレント長が少なくとも２５０ｎｍである粒子からなることを特徴とする、請求項１５から１８のいずれか一項に記載の燐光体。
【請求項２０】
ナトリウム含有量が少なくとも１０ｐｐｍであることを特徴とする、請求項１５から１９のいずれか一項に記載の燐光体。
【請求項２１】
ナトリウム含有量が少なくとも５０ｐｐｍであることを特徴とする、請求項２０に記載の燐光体。
【請求項２２】
請求項１〜３および８〜１４のいずれか一項に記載の希土類金属リン酸塩を作製する方法であって、
―希土類金属（Ｌｎ）塩化物を含有する第１の溶液を、リン酸イオンを含有し初期ｐＨが２未満である第２の溶液に連続的に導入する第１の段階と、
―第２の溶液への第１の溶液の導入中、結果として生じる媒体のｐＨを２未満の一定値に制御し、これにより沈殿物が得られる第２の段階であって、第１の段階において第２の溶液を２未満のｐＨで設定すること、もしくは第２の段階においてｐＨを制御すること、またはこの両方が、少なくとも部分的には水酸化ナトリウムを用いて行われ、
―結果として生じる沈殿物を回収し、場合により、６００℃を下回る温度でか焼する段階と、
―得られた生成物を再度温水に分散させ、その後液体媒体から分離する段階とを含む方法。
【請求項２３】
請求項４から１４のいずれか一項に記載の希土類金属リン酸塩を作製する方法であって、
―希土類金属（Ｌｎ）塩化物を含有する第１の溶液を、リン酸イオンを含有し初期ｐＨが２未満である第２の溶液に連続的に導入する第１の段階と、
―第２の溶液への第１の溶液の導入中、結果として生じる媒体のｐＨを２未満の一定値に制御し、これにより沈殿物が得られる第２の段階であって、第１の段階において第２の溶液を２未満のｐＨで設定すること、もしくは第２の段階においてｐＨを制御すること、またはこの両方が、少なくとも部分的には水酸化ナトリウムを用いて行われ、
―結果として生じる沈殿物を回収し、少なくとも６００℃の温度でか焼する段階と、
―得られた生成物を再度温水に分散させ、その後液体媒体から分離する段階を含む方法。
【請求項２４】
請求項１から１４のいずれか一項に記載の希土類金属リン酸塩または請求項２２または２３に記載の方法によって得られる希土類金属リン酸塩を、少なくとも１０００℃の温度でか焼することを特徴とする、請求項１５から２１のいずれか一項に記載の燐光体を作製する方法。
【請求項２５】
か焼を還元性雰囲気下で行なうことを特徴とする、請求項２４に記載の方法。
【請求項２６】
プラズマシステム、水銀蒸気ランプ、液晶システムのバックライト用ランプ、水銀なしの三色ランプ、発光ダイオードによる励起用デバイスまたは紫外線励起マーキングシステム型のデバイスであって、請求項１５から２１の一項に記載の燐光体、または請求項２４または２５に記載の方法によって得られる燐光体を含む、または用いて製造されることを特徴とするデバイス。
【発明の詳細な説明】
【技術分野】
【０００１】
本発明は、場合によりランタンを有するリン酸セリウムおよび／またはリン酸テルビウム、このリン酸塩から生じる燐光体、およびこの燐光体を作製する方法に関する。
【背景技術】
【０００２】
ランタン、テルビウムおよびセリウムの混合リン酸塩、ならびにランタンおよびテルビウムの混合リン酸塩（以下、概してＬＡＰと表す。）が、これらリン酸塩の発光特性でよく知られている。例えば、これらＬＡＰがセリウムおよびテルビウムを含有する場合、可視領域の波長を下回る波長を有する一定の高エネルギー放射線（照明または表示システム向けの紫外線またはＶＵＶ放射）が照射されると、明るい緑色光を放出する。この特性を利用する燐光体が、例えば、三色蛍光ランプにおいて、液晶ディスプレイ用バックライトシステムにおいて、またはプラズマシステムにおいて、産業規模で広く使用されている。
【０００３】
ＬＡＰを作製するための幾つかの方法が知られている。これらの方法には２つ種類ある。まずは、リン酸二アンモニウムの存在下において酸化物の混合物の、または混合酸化物のリン酸塩処理が行われる「乾式」法がある。比較的長くまた複雑である可能性があるこれらの方法は特に、得られる生成物のサイズおよび化学的一様性の制御に問題を引き起こす。もう１種の方法は「湿式法」と称されまとめられる。これらの方法においては、希土類金属の混合リン酸塩の、または希土類金属リン酸塩の混合物の合成が液体媒体中で行われる。
【０００４】
これら様々な合成により、還元性雰囲気下、一般に溶剤（ｆｌｕｘｉｎｇ  ａｇｅｎｔ）またはフラックスの存在下において高温、約１１００℃の熱処理が必要とされる混合リン酸塩がもたらされる。これは、混合リン酸塩があり得る最も効果的な燐光体であるためには、テルビウムと、必要に応じてセリウムとが可能な限り三価の酸化状態である必要があるからである。
【０００５】
上記乾式法および湿式法には、フラックスを用いた還元性雰囲気下における高温熱活性化処理の必要性によってさらに顕著となる、制御されていない、特に不十分に狭い粒径の燐光体が生じてしまう欠点がある。この欠点により、一般に粒径のさらなる乱れを生じ、従って粒径が均一でない燐光体粒子が生じる。これらの燐光体粒子は加えて、フラックスの使用に関連する多量または少量の不純物を含有することがあり、また最終的には、不十分な発光性能を示す。
【０００６】
狭い粒径分布によりＬＡＰの粒径改善を可能にする方法が、特許出願ＥＰ０５８１６２１に提案されているが、この方法により特に高性能の燐光体がもたらされる。記載されている方法では、希土類金属塩として特に硝酸塩が使用され、窒素生成物の放出という欠点を有するアンモニア水の塩基としての使用が推奨されている。従って、この方法により実際に高性能の生成物がもたらされるが、このような放出を禁止または制限するますます制限的となる環境保護の法律に従うべき場合には、この実施がより複雑となることがある。
【０００７】
アンモニア水以外の特に強い塩基、例えば、アルカリ金属水酸化物を使用することが確かに可能ではあるが、後者は、ＬＡＰ中のアルカリ類の存在をもたらし、この存在は、燐光体の発光特性を、これらの使用時、特に水銀蒸気ランプにおいては劣化させかねないと考えられる。
【０００８】
従って、得られる生成物の発光特性に関して否定的な結果をもたらすことがない、硝酸塩またはアンモニア水を少ししか、または全く使用しない、さらには燐光体の作製時にフラックスの使用を必要としない作製方法が現在必要である。
【先行技術文献】
【特許文献】
【０００９】
【特許文献１】欧州特許出願公開第０５８１６２１号明細書
【発明の概要】
【発明が解決しようとする課題】
【００１０】
本発明の目的は、窒素生成物の放出を制限する、さらにはこれらの生成物を放出しないＬＡＰを作製する方法の改善である。
【００１１】
本発明の別の目的は、それでもなお現在知られている燐光体の特性と同じ特性、またはさらに優れた特性を有する燐光体の提供である。
【課題を解決するための手段】
【００１２】
このため、第１の態様によれば、本発明は希土類金属（Ｌｎ）リン酸塩を提供する。Ｌｎは、セリウムおよびテルビウムから選択される少なくとも１種の希土類金属、または上記２種の希土類金属の少なくとも一方と組み合わされたランタンを表す。この希土類金属（Ｌｎ）リン酸塩は、ラブドフェン（ｒｈａｂｄｏｐｈａｎｅ）型またはラブドフェン／モナザイト混合型の結晶構造を有し、またナトリウムを含有し、ナトリウム含有量が最大６０００ｐｐｍであることを特徴とする。
【００１３】
本発明はまた、希土類金属（Ｌｎ）リン酸塩に関し、Ｌｎは上記と同じ意味を有する。この希土類金属（Ｌｎ）リン酸塩は、モナザイト型の結晶構造を有し、ナトリウムを含有し、ナトリウム含有量が最大４０００ｐｐｍであることを特徴とする。
【００１４】
別の態様によれば、本発明はまた、希土類金属（Ｌｎ）リン酸塩に基づく燐光体に関し、Ｌｎは上記と同じ意味を有する。この燐光体は、モナザイト型の結晶構造を有し、またまたナトリウムを含有し、ナトリウム含有量が最大３５０ｐｐｍであることを特徴とする。
【００１５】
本発明の燐光体は、アルカリ金属であるナトリウムの存在にもかかわらず、優れた発光特性および優れた寿命を有する。これらの燐光体は、公知の生成物よりも優れた発光収率さえも示すことができる。
【００１６】
本発明の他の特徴、詳細および利点は、以下の説明を、また本発明を説明することを目的として様々な具体的ではあるが非限定的な実施例を読むと、さらに明らかとなるであろう。
【００１７】
残りの説明では、特に指定のない限り、言及する値の範囲または境界すべてにおいて、境界の値が含まれ、従って、このように定義される値の範囲または境界は、少なくとも下限以上および／または最大上限以下である任意の値を含めることも明記する。
【００１８】
リン酸塩および燐光体についての残りの説明において述べるナトリウム含有量に関して、最小値および最大値が言及されていることに留意されたい。本発明は、これら最小値のうちのいずれか１つとこれら最大値のいずれか１つとによって定義される任意の範囲のナトリウム含有量を含めることを理解されたい。
【００１９】
用語「希土類金属」は、残りの説明では、イットリウムと、原子番号５７から７１を含めた周期表の元素とで構成される群の元素を意味するものである。
【００２０】
このナトリウム含有量は２種の技術により測定することも、ここで、また記載全体に対して明記する。第１の技術は蛍光Ｘ線技術であり、この技術により、少なくとも約１００ｐｐｍであるナトリウム含有量を測定することが可能となる。この技術は、特にナトリウム含有量が最も高いリン酸塩もしくは前駆体、または燐光体に対して使用することになる。第２の技術は、ＩＣＰ（誘導結合プラズマ）−ＡＥＳ（原子発光分光法）またはＩＣＰ−ＯＥＳ（発光分光法）技法である。この技術は、ここでは特にナトリウム含有量が最も低い前駆体または燐光体に対して、特に、約１００ｐｐｍ未満の含有量に対して使用することになる。
【００２１】
上記の通り、本発明は２種類の生成物、以降、前駆体とも称されるリン酸塩と、これらのリン酸塩から得られる燐光体とに関する。燐光体自体は、所望の用途において直接使用可能とするために十分な発光特性を有する。前駆体は発光特性を有していない、または場合により、これら同じ用途における使用には弱すぎる発光特性を有する。
【００２２】
ここで、これら２種類の生成物についてより正確に説明する。
【００２３】
リン酸塩または前駆体
本発明のリン酸塩は、生成物の結晶学的構造が理由で互いに異なる２つの実施形態に従って提供される。まずは、これら２つの実施形態に共通の特徴について説明する。
【００２４】
本発明のリン酸塩は基本的に、他の残留するリン酸塩を含む実体の存在が実際には可能ではあるが、好ましくは、完全に式ＬｎＰＯ４のオルトリン酸塩型であって、Ｌｎは上で定義した通りである。
【００２５】
本発明のリン酸塩は、セリウムまたはテルビウムの、またはこれら２種の希土類金属の組合せのリン酸塩である。これらリン酸塩は、これら上記２種の希土類金属の少なくとも一方と組み合わされたランタンのリン酸塩であっても、また最も特定的には、ランタン、セリウムおよびテルビウムのリン酸塩であってもよい。
【００２６】
これら様々な希土類金属それぞれの割合は、広い範囲内で変化することができるが、特に、以下に挙げる値の範囲内で変化することができる。従って、本発明のリン酸塩は基本的に、以下の一般式（１）に対応することができる生成物を含む。
ＬａｘＣｅｙＴｂｚＰＯ４  （１）
ここで、ｘ＋ｙ＋ｚの合計は１に等しく、ｙおよびｚの少なくとも一方は０以外である。
【００２７】
上記式（１）において、ｘは特に０．２から０．９８、さらには特に０．４から０．９５でよい。
【００２８】
上述の他の残留するリン酸塩を含む実体の存在によって、Ｌｎ（希土類金属全体）／ＰＯ４モル比が、リン酸塩全体について１未満となる可能性がある。
【００２９】
式（１）においてｘおよびｙの少なくとも一方が０以外である場合、好ましくはｚが最大０．５であるが、ｚは０．０５から０．２、特に０．１から０．２でよい。
【００３０】
ｙおよびｚが共に０以外である場合、ｘは０．２から０．７、特に０．３から０．６でよい。
【００３１】
ｚが０に等しい場合、ｙは０．０２から０．５でよく、さらには特に０．０５から０．２５でよい。
【００３２】
ｙが０に等しい場合、ｚは０．０５から０．６でよく、さらには特に０．０８から０．３でよい。
【００３３】
ｘが０に等しい場合、ｚは０．１から０．４でよい。
【００３４】
単に一例としてであるが、より特定的な組成について言及することができる。
【００３５】
【化１】
0005484480.tif 000002
【００３６】
本発明のリン酸塩は、特に発光特性の促進剤、またはセリウムおよびテルビウム元素の酸化度の安定剤の役割を従来から担う他の元素を含むことができる。これらの元素の一例として、ホウ素、およびスカンジウム、イットリウム、ルテチウム、ガドリニウムなどの他の希土類金属を特に言及することができる。ランタンが存在する場合、上記希土類金属は特に、この元素の代替として存在することができる。これらの促進剤または安定剤元素は、ホウ素の場合、本発明のリン酸塩の全質量に対して一般に最大１質量％の量で、また上述の他の元素については最大３０％の量で存在する。
【００３７】
本発明のリン酸塩はまた、これらのリン酸塩の粒径も特徴とする。
【００３８】
これらリン酸塩は、実際には、一般に１μｍから１５μｍ、特に２μｍから６μｍの平均径を有する粒子からなる。
【００３９】
言及する平均直径は、粒子集団の直径の体積平均である。
【００４０】
ここで、また残りの説明で挙げる粒径値は、Ｍａｌｖｅｒｎ粒径測定器を用いて、超音波（１３０Ｗ）によって１分３０秒水に粒子を分散させた試料について測定される。
【００４１】
さらに、これらの粒子は好ましくは、典型的には最大０．５、好ましくは最大０．４の低い分散指数を有する。
【００４２】
粒子集団の「分散指数」は、本記載の目的では、以下に定義するように比率Ｉを意味するものである。
Ｉ＝（φ８４−φ１６）／（２×φ５０）
ここで、φ８４は粒子の直径であるが、粒子の８４％がφ８４未満の直径を有する。
【００４３】
φ１６は粒子の直径であるが、粒子の１６％がφ１６未満の直径を有する。
【００４４】
φ５０は粒子の平均直径であるが、粒子の５０％がφ５０未満の直径を有する。
【００４５】
前駆体の粒子についてここで述べた分散指数の定義は、残りの説明では、燐光体にも当てはまる。
【００４６】
これら２つの実施形態に共通する、本発明のリン酸塩の重要な特徴は、ナトリウムの存在である。ナトリウムの量は実施形態によって決まる。ナトリウムは、単にリン酸塩の他の成分との混合物としてリン酸塩中に存在するのではなく、リン酸塩の１種以上の構成化学元素と化学的に結合していると想定することができる。
【００４７】
特定の一実施形態によれば、これらリン酸塩は、アルカリ金属としてナトリウムのみを含有する。
【００４８】
本発明のリン酸塩の２つの実施形態はさらに、以下に説明するより具体的な特徴を有する。
【００４９】
本発明の第１の実施形態では、リン酸塩はラブドフェン型の、またはラブドフェン／モナザイト混合型の結晶構造を有する。
【００５０】
ここでも残りの説明全体でも言及するこれらの結晶構造は、Ｘ線回折（ＸＲＤ）技法によって実証することができる。
【００５１】
従って、リン酸塩はラブドフェン型の構造を有することができ、この場合、リン酸塩は純粋な相を有することができる、即ち、ＸＲＤ図はラブドフェン相ただ１つのみを示す。にもかかわらず、本発明のリン酸塩は純粋な相でなくてもよく、この場合、生成物のＸＲＤ図は、非常に微量の残留相の存在を示す。
【００５２】
リン酸塩は、ラブドフェン／モナザイト混合型の構造を有することもできる。
【００５３】
ラブドフェン型またはラブドフェン／モナザイト混合型の構造は、この作製の最後に熱処理を施していない、または通常６００℃を下回る、特に４００℃から５００℃の温度で熱処理を施したリン酸塩に対応する。
【００５４】
本第１の実施形態によるリン酸塩のナトリウム含有量は最大６０００ｐｐｍ、特に最大５０００ｐｐｍである。この含有量は、ここでも残りの説明全体でも、リン酸塩の全質量に対するナトリウム元素の質量によって表される。
【００５５】
最小ナトリウム含有量は必須ではない。最小ナトリウム含有量は、ナトリウム含有量を測定するために使用する分析技術によって検出可能な最小値に対応することができる。しかしながら、この最小含有量は通常少なくとも３００ｐｐｍ、特に少なくとも１２００ｐｐｍである。
【００５６】
ラブドフェン型の結晶構造のリン酸塩は、結晶子の集合体でこれら自体が構成される粒子からなり、（０１２）面において測定されるこれら結晶子のサイズは、少なくとも３５ｎｍである。このサイズは、熱処理の温度、または作製時に前駆体に施されるか焼の温度によって変化することもある。
【００５７】
ここでも残りの説明全体でも、ＸＲＤによって測定される値は、結晶面（０１２）に対応する主回折線の幅から計算されるコヒーレントドメインのサイズに対応すると特定される。この測定には、書籍Ｔｈｅｏｒｉｅ  ｅｔ  ｔｅｃｈｎｉｑｕｅ  ｄｅ  ｌａ  ｒａｄｉｏｃｒｉｓｔａｌｌｏｇｒａｐｈｉｅ［Ｒａｄｉｏｃｒｙｓｔａｌｌｏｇｒａｐｈｙ  ｔｈｅｏｒｙ  ａｎｄ  ｔｅｃｈｎｉｑｕｅ］、Ａ．Ｇｕｉｎｉｅｒ、Ｄｕｎｏｄ、Ｐａｒｉｓ，１９５６に記載されているシェラー・モデル（Ｓｃｈｅｒｒｅｒ  ｍｏｄｅｌ）を使用する。
【００５８】
ＸＲＤ技法によるこのサイズの決定は、ラブドフェン／モナザイト混合型の構造の場合にははるかに困難となるため、結晶子のサイズに関するここまでの説明は基本的に、ラブドフェン構造のリン酸塩の場合に当てはまることに留意されたい。
【００５９】
同じ温度における熱処理後に得られる従来技術のリン酸塩の結晶子サイズよりも大きく、同じ粒径を有することもできるこの結晶子サイズは、生成物のより優れた結晶化を反映する。
【００６０】
熱処理を施していない第１の実施形態のリン酸塩は一般に水和するが、この残留水の大部分を取り除き、また実質的に無水の希土類金属リン酸塩をもたらすには、例えば、６０から１００℃で行われる単純な乾燥で十分である。一方で残存する少量の水は、約４００℃を上回るより高温で行われるか焼によって取り除かれる。
【００６１】
第２の実施形態では、リン酸塩はモナザイト型の結晶構造を有し、この結晶構造は、第１の実施形態のリン酸塩の場合よりも厳しく、少なくとも６００℃、有利には７００から１０００℃の温度で行われる熱処理後に得られる生成物に対応する。
【００６２】
先の実施形態に関して、リン酸塩はこの場合、純粋な相を有することができ、即ち、ＸＲＤ図はモナザイト相ただ１つのみを示す。にもかかわらず、本発明のリン酸塩は純粋な相でなくてもよく、この場合、生成物のＸＲＤ図は、非常に微量の残留相の存在を示す。
【００６３】
この第２の実施形態によるリン酸塩のナトリウム含有量は最大４０００ｐｐｍ、特に最大３０００ｐｐｍである。
【００６４】
第１の実施形態に関して、最小ナトリウム含有量は必須ではない。この最小ナトリウム含有量は、ナトリウム含有量を測定するために使用する分析技術によって検出可能な最小値に対応することができる。しかしながら、この最小ナトリウム含有量は通常少なくとも３００ｐｐｍ、特に少なくとも１２００ｐｐｍである。
【００６５】
モナザイト結晶構造のリン酸塩は、結晶子の集合体でこれら自体が構成される粒子からなり、（０１２）面において測定されるこれら結晶子のサイズは、少なくとも４０ｎｍ、特に少なくとも８０ｎｍ、さらには特に少なくとも１００ｎｍである。このサイズはやはり、作製時に前駆体に施されるか焼の温度によって変化する。ここで再び、同じ構造を有する従来技術のリン酸塩と比較した本発明のリン酸塩のより優れた結晶化に関して、先と同じ所見を述べることができる。
【００６６】
本発明によるリン酸塩または前駆体は、一般には６００℃を上回る、有利には８００から９００℃の温度におけるか焼または熱処理を施したものについて、生成物の組成に応じて可変である波長において、また所与の波長の光線（例えば、ランタン、セリウムおよびテルビウムのリン酸塩についての、波長２５４ｎｍの光線にさらした後の、約５５０ｎｍの波長の、即ち、緑色領域における発光）にさらした後、発光特性を有するが、所望の用途において直接使用可能となるような真の燐光体を得るために、生成物への後処理を行うことによって、これらの発光特性をさらに改善することが可能で、さらに必要でさえある。
【００６７】
単なる希土類金属リン酸塩と真の燐光体との境界は依然として任意であるが、この値からは使用者が許容されるようにして生成物を直接使用することができると考えられている発光のしきい値にのみ依存すると理解される。
【００６８】
今回の場合、非常に一般的には、約９００℃を上回る熱処理を施していない本発明による希土類金属リン酸塩を、燐光体前駆体として考慮し特定することが可能である。これは、このような生成物は一般に、その後何ら変換なしでそのまま直接使用可能な市販の燐光体の輝度の最小要件を満たしていないと見なすことができる発光特性を有するからである。逆に、場合により適切な処理を施した後、例えば、ランプまたはテレビのスクリーンにおいて適用者が直接使用するためには十分である適切な輝度を発揮する希土類金属リン酸塩を燐光体と説明することが可能である。
【００６９】
本発明による燐光体について以下に説明する。
【００７０】
燐光体
本発明の燐光体は、説明したばかりのリン酸塩または前駆体と共有の特性を有する。
【００７１】
従って燐光体は、前記リン酸塩または前駆体と同じ粒径特性、即ち、分散指数が最大０．５である１から１５μｍの平均粒径を有する。前駆体の粒径に関して上述してきたすべてが、ここでも同様に当てはまる。
【００７２】
燐光体はまた、上記と同じ式のオルトリン酸塩型で、前駆体の組成とほぼ同一の組成を有する。前駆体について上で述べた、ランタン、セリウムおよびテルビウムの相対的割合もまた、ここでも当てはまる。同様に、燐光体は、リン酸塩について上で述べた促進剤または安定剤元素を、指示した割合で含むことができる。
【００７３】
これら燐光体は、モナザイト型の結晶構造を有する。好ましい一実施形態によれば、本発明の燐光体は純粋な相を有し、即ち、ＸＲＤ図はモナザイト相ただ１つのみを示す。にもかかわらず、本発明の燐光体は純粋な相でなくてもよく、この場合、生成物のＸＲＤ図は、非常に微量の残留相の存在を示す。
【００７４】
本発明の燐光体は、最大３５０ｐｐｍ、特に最大２５０ｎｍ、さらには特に最大１００ｐｐｍの量でナトリウムを含有する。この含有量は、ここでも、燐光体の全質量に対するナトリウム元素の質量として表される。
【００７５】
最小ナトリウム含有量は必須ではない。リン酸塩についてと同様ここでもやはり、最小ナトリウム含有量は、ナトリウム含有量を測定するために使用する分析技術によって検出可能な最小値に対応することができる。しかしながら、この最小含有量は通常少なくとも１０ｐｐｍ、特に少なくとも５０ｐｐｍである。
【００７６】
特定の一実施形態によれば、燐光体は、アルカリ金属元素としてナトリウム以外の元素を含有しない。
【００７７】
本発明の燐光体は、（０１２）面において測定されるコヒーレント長が少なくとも２５０ｎｍである粒子で構成される。前駆体に対してと同じ技法によって測定されるこのコヒーレント長は、熱処理の温度、または作製時に燐光体に施されるか焼の温度によって変化することもある。
【００７８】
このコヒーレント長は、少なくとも２９０ｎｍでよい。
【００７９】
前駆体についてと同様、このコヒーレント長は、同じ温度における熱処理後に得られ同じ粒径を有することもできる従来技術の燐光体のコヒーレント長よりも大きいことがここでも観測される。この観測は、ここで再び、生成物のより優れた結晶化を反映し、このより優れた結晶化は、これら生成物の発光特性にとって、特に発光効率にとって有益である。
【００８０】
本発明の燐光体を構成する粒子は、実質的に球形を有することができる。これらの粒子は緻密である。
【００８１】
ここで、本発明の前駆体および燐光体を作製する方法について説明する。
【００８２】
リン酸塩または前駆体を作製する方法
説明する第１の方法は、第１の実施形態による前駆体、即ち、ラブドフェン型の、またはラブドフェン／モナザイト混合型の結晶構造を有する前駆体の作製に関する。
【００８３】
この方法は、以下の段階を含むことを特徴とする。
−希土類金属（Ｌｎ）塩化物を含有する第１の溶液が、リン酸イオンを含有し初期ｐＨが２未満である第２の溶液に連続的に導入される。
−第２の溶液への第１の溶液の導入中、結果として生じる媒体のｐＨが２未満の一定値で制御され、これにより沈殿物が得られ、第１の段階について第２の溶液を２未満のｐＨで設定すること、もしくは第２の段階についてこのｐＨを制御すること、またはこの両方が、少なくとも部分的には水酸化ナトリウムを用いて行われる。
−結果として生じる沈殿物が回収され、場合により、６５０℃を下回る温度でか焼される。
−得られた生成物が再度温水に分散され、その後液体媒体から分離される。
【００８４】
ここで、この方法の様々な段階について詳細に説明する。
【００８５】
本発明によれば、希土類金属（Ｌｎ）リン酸塩の、制御ｐＨにおける直接沈殿が、所望の組成の生成物を得るために必要とされる割合で存在する１種以上の希土類金属（Ｌｎ）の塩化物を含有する第１の溶液を、リン酸イオンを含有する第２の溶液と反応させることによって行われる。
【００８６】
この方法の第１の重要な特徴によれば、これら反応物の的確な順序の導入を忠実に守るべきである。さらに具体的には、リン酸イオンを含有する溶液に、希土類金属の塩化物の溶液を徐々に、また連続的に導入すべきである。
【００８７】
本発明によるこの方法の第２の重要な特徴によれば、リン酸イオンを含有する溶液の初期ｐＨは２未満、好ましくは１から２となるべきである。
【００８８】
第３の特徴によれば、沈殿媒体のｐＨをその後、２未満、好ましくは１から２のｐＨ値で制御すべきである。
【００８９】
用語「制御ｐＨ」は、希土類金属塩化物を含有する溶液のリン酸イオンを含有する溶液への導入と同時に、後者への塩基性化合物の添加によって、特定の、一定または実質的に一定の値で沈殿媒体のｐＨの制御を意味するものである。従って、媒体のｐＨは、定値の前後に最大０．５ｐＨ単位だけ、特にこの値の前後に最大０．１ｐＨだけ変動することになる。定値は、リン酸イオンを含有する溶液の初期ｐＨ（２未満）に有利に対応することになる。
【００９０】
沈殿は、好ましくは、臨界ではなく有利に室温（１５℃から２５℃）から１００℃の温度の水媒体中で行う。この沈殿は、反応媒体を撹拌しながら行う。
【００９１】
第１の溶液中の希土類金属塩化物の濃度は、広い範囲内で変動することができる。従って、希土類金属の全濃度は０．０１ｍｏｌ／リットルから３ｍｏｌ／リットルでよい。
【００９２】
最後に、希土類金属塩化物の溶液は、他の金属塩、特に塩化物、例えば、上述の促進剤または安定剤元素の、即ち、ホウ素の、また他の希土類金属の塩を含むこともできることに留意されたい。
【００９３】
希土類金属塩化物の溶液と反応することを目的とするリン酸イオンは、純粋化合物または溶液中の化合物、例えば、リン酸、アルカリ金属リン酸塩、またはアニオンが希土類金属に付随する可溶性化合物を与える他の金属元素のリン酸塩によって提供することができる。
【００９４】
リン酸イオンは、２つの溶液間でＰＯ４／Ｌｎモル比が１を超える、有利には１．１から３となるような量で存在する。
【００９５】
上記説明において強調した通り、リン酸イオンを含有する溶液は最初（即ち、希土類金属塩化物の溶液の導入を始める前に）、２未満、好ましくは１から２のｐＨを有するはすである。従って、使用する溶液が本来このようなｐＨを有さない場合は、塩基性化合物を添加することによって、または酸（例えば、ｐＨが高すぎる初期溶液の場合には塩酸）を添加することによって、後者を所望の適切な値とする。
【００９６】
続いて、希土類金属塩化物を含有する溶液の導入中には、沈殿媒体のｐＨが徐々に低下するため、本発明による方法の基本的な特徴の１つに従って、２未満、好ましくは１から２となるべき所望の一定作業値で沈殿媒体のｐＨを維持する目的で、この媒体に塩基性化合物を同時に導入する。
【００９７】
本発明の方法の別の特徴によれば、リン酸イオンを含有する第２の溶液の初期ｐＨを２未満の値とするために、または沈殿時のｐＨを制御するために使用する塩基性化合物は、少なくとも部分的に水酸化ナトリウムである。用語「少なくとも部分的に」は、この中の少なくとも１種が水酸化ナトリウムである塩基性化合物の混合物を使用することが可能であることを意味するものである。他の塩基性化合物は、例えば、アンモニア水でよい。好ましい一実施形態によれば、水酸化ナトリウムのみである塩基性化合物を使用し、さらにより好ましい別の実施形態によれば、上記作業の両方のために、即ち、第２の溶液のｐＨを適切な値とするためにも、また沈殿物のｐＨを制御するためにも水酸化ナトリウムのみを使用する。これら２つの好ましい実施形態においては、アンモニア水などの塩基性化合物によって導入され得る窒素生成物の放出が低減または廃絶される。
【００９８】
沈殿段階の終わりには、場合により他の元素が添加されている希土類金属（Ｌｎ）のリン酸塩が直接得られる。その際、最終的な沈殿媒体中の希土類金属の全濃度は、有利には０．２５ｍｏｌ／リットルよりも大きい。
【００９９】
沈殿の終わりには、沈殿が行われた温度と同じ温度範囲内の温度で、また、例えば１５分から１時間でよいある時間あらかじめ得られた反応媒体を保持することによって、熟成を行うことが場合により可能である。
【０１００】
リン酸塩沈殿物は、これ自体公知である任意の手段によって、特に、単純ろ過によって回収することができる。これは、本発明による方法の条件下で、ゼラチン質でない容易にろ過することができる希土類金属リン酸塩が沈殿するからである。
【０１０１】
その後回収した生成物を、例えば、水で洗浄し、その後乾燥させる。
【０１０２】
この生成物にその後、熱処理またはか焼を施すことができる。このか焼の温度および持続時間は、生じることになるリン酸塩に望まれる結晶構造次第である。一般に、約４００℃までのか焼温度により、沈殿によって生じるか焼していない生成物が示す構造でもあるラブドフェン構造を有する生成物を得ることが可能となる。ラブドフェン／モナザイト混合型では、か焼温度は通常少なくとも約４００℃であるが、６００℃を下回る温度範囲にまで及ぶことができ、従って４００℃から５００℃でよい。
【０１０３】
温度が高くなればなるほど、一般にか焼時間は短くなる。一例としては、この時間は１から３時間でよい。
【０１０４】
この熱処理は一般に空気中で行われる。
【０１０５】
か焼温度が高くなればなるほど、リン酸塩の結晶子サイズは大きくなる。
【０１０６】
本発明の別の重要な特徴によれば、か焼によって生じる生成物、または熱処理なしの場合に沈殿によって生じる生成物を、その後温水に再度分散させる。
【０１０７】
この再分散は、撹拌しながら水に固体生成物を導入することによって行う。結果として生じる懸濁液を、約１から６時間、特に約１から３時間でよいある時間撹拌し続ける。
【０１０８】
この水の温度は、少なくとも３０℃、特に少なくとも６０℃でよく、大気圧下で約３０℃から９０℃、好ましくは６０℃から９０℃でよい。１００℃から２００℃、特に１００℃から１５０℃でよいある温度で加圧下、例えば、オートクレーブ中でこの作業を行うことが可能である。
【０１０９】
最後の段階において、これ自体公知である任意の手段によって、例えば、単純ろ過によって液体媒体から固体を分離する。第１の再分散を行った温度とは異なる温度で、上述の条件下で再分散段階を場合により１回以上繰り返すことが可能である。
【０１１０】
分離した生成物を、特に水で洗浄することができ、乾燥させることができる。
【０１１１】
このようにして、所要のナトリウム含有量を有する、本発明のラブドフェンまたはラブドフェン／モナザイト構造を有する希土類金属（Ｌｎ）リン酸塩が得られる。
【０１１２】
本発明の第２の実施形態による、即ち、モナザイト型の結晶構造を有する希土類金属（Ｌｎ）リン酸塩を作製する方法は、これまで説明してきた方法に非常に近い。今回の方法は、沈殿によって生じる生成物が少なくとも６００℃の温度でか焼されるという事実のみが理由で先の方法とは異なる。従って、第１の実施形態のリン酸塩を作製する方法における先の段階について上述したことは、第２の実施形態のリン酸塩を作製する方法についてここでも同様に当てはまる。
【０１１３】
熱処理またはか焼は、特に８００から９００℃の温度で行うことができる。
【０１１４】
ここで再び、か焼温度が高くなればなるほど、リン酸塩の結晶子サイズは大きくなる。
【０１１５】
この方法の残り、特に水に再分散させる段階は、第１の実施形態によるリン酸塩について上述した段階と同一である。
【０１１６】
燐光体を作製する方法
本発明の燐光体は、上述のような２つの実施形態によるリン酸塩または前駆体を、またはやはり上述した方法によって得られたリン酸塩または前駆体を、少なくとも１０００℃の温度でか焼することによって得られる。この温度は、約１０００℃から１３００℃でよい。
【０１１７】
この処理によって、リン酸塩または前駆体は高効率の燐光体に変換される。
【０１１８】
このか焼は、空気中でも不活性ガス中でも行うことができるが、好ましくは還元雰囲気（例えば、Ｈ２、Ｎ２／Ｈ２またはＡｒ／Ｈ２）下でも、最後の場合には、ＣｅおよびＴｂの実体をこれらの酸化状態（＋ＩＩＩ）に変換するために行うことができる。
【０１１９】
公知の方法で、フラックスまたは溶剤、例えば、フッ化リチウム、四ホウ酸リチウム、塩化リチウム、炭酸リチウム、リン酸リチウム、塩化カリウム、塩化アンモニウム、酸化ホウ素およびホウ酸、リン酸アンモニウム、ならびにこれらの混合物の存在下において、か焼を行うことができる。
【０１２０】
フラックスを使用する場合、一般に公知の燐光体の発光特性と少なくとも同等の発光特性を有する燐光体が得られる。ここでの本発明の最も重要な利点は、公知の方法よりも放出する窒素生成物が少ない、または窒素生成物を全く放出しない方法によってこれ自体が生じる前駆体から燐光体が生じることである。
【０１２１】
何のフラックスもなしでか焼を行うことも可能であるため、溶剤をリン酸塩と事前に混合することなく、これにより燐光体中に存在する不純物の濃度の低減に寄与することが可能である。さらに、上述の数多くの溶剤の場合であるが、窒素を含有することがある、またはこれらの可能性の毒性を考えると厳しい安全基準の範囲内で使用しなければならない生成物の使用が、このようにして回避される。
【０１２２】
さらに、フラックスなしのか焼の場合、これは本発明の重要な利点であるが、本発明の前駆体により、従来技術の前駆体から得られる燐光体の発光特性とこの発光特性が少なくとも同等である燐光体を得ることが可能となることに留意されたい。
【０１２３】
処理後、非凝集状態または低凝集状態で可能な限り純粋である燐光体が得られるように、粒子を有利には洗浄する。後者の場合、温和な条件下で燐光体に非凝集処理を施すことによって、燐光体を非凝集とすることが可能である。
【０１２４】
本発明の燐光体は、生成物の様々な吸収場に対応する電磁励起に対する強い発光特性を有する。
【０１２５】
従って、本発明のセリウムおよびテルビウムに基づく燐光体は、紫外線領域（２００から２８０ｎｍ）、例えば、２５４ｎｍ前後に励起源を有する照明または表示システムにおいて使用することができる。特に、水銀蒸気三色ランプ、管状またはフラット型の、液晶システムのバックライト用ランプ（ＬＣＤバックライト）について言及する。これらのランプは、紫外線励起下で輝度が高く、熱後処理を受けての発光損失がない。これらランプの発光は、特に、比較的高温（１００から３００℃）の紫外線下で安定である。
【０１２６】
本発明のテルビウムおよびランタンに、またはランタン、セリウムおよびテルビウムに基づく燐光体はまた、例えば、プラズマスクリーンや水銀なしの三色ランプ、特に、キセノン励起ランプ（管状またはフラット型）などのＶＵＶ（または「プラズマ」）励起システム用緑色燐光体としての優れた候補でもある。本発明の燐光体の発光は、ＶＵＶ励起（例えば、１４７ｎｍおよび１７２ｎｍ前後）下で強い緑色である。燐光体は、ＶＵＶ励起下で安定である。
【発明の効果】
【０１２７】
本発明の燐光体は、発光ダイオードによる励起用デバイスにおいて、緑色燐光体として使用することもできる。これら燐光体は特に、近紫外線において励起することができるシステムにおいて使用することができる。
【０１２８】
これら燐光体はまた、紫外線励起マーキングシステムにおいて使用することもできる。
【０１２９】
本発明の燐光体は、周知の技法によって、例えば、スクリーン印刷、吹き付け、電気泳動、または沈降によって、ランプおよびスクリーンシステムにおいて使用することもできる。
【０１３０】
これら燐光体は、有機基質（例えば、プラスチック基質もしくは紫外線下で透明であるポリマーの基質など）、鉱物基質（例えば、シリカ基質）、または有機−鉱物混合基質に分散させることもできる。
【０１３１】
別の態様によれば、本発明はまた、上述のタイプの発光デバイスに関し、この発光デバイスは、緑色発光源として、上述のような燐光体、またはやはり上述した方法を用いて得られる燐光体を備える。
【発明を実施するための形態】
【０１３２】
ここで実施例を挙げる。
【０１３３】
これらの実施例では、上述のように、２種の測定技術によってナトリウム含有量を決定する。蛍光Ｘ線技術では、生成物の粉末そのままについて半定量分析を行う。使用する機器は、ＰＡＮａｌｙｔｉｃａｌ製のＭａｇｉＸ  ＰＲＯ  ＰＷ  ２５４０蛍光Ｘ線分光計である。Ｊｏｂｉｎ  Ｙｖｏｎ製のＵｌｔｉｍａ機器を用いた定量添加による定量分析を行うことによって、ＩＣＰ−ＡＥＳ（またはＯＥＳ）技術を実施する。試料はあらかじめ、閉反応器（ＭＡＲＳシステム−ＣＥＭ）におけるマイクロ波で補助される硝酸−過塩素酸媒体中で、鉱化（または消化）させておく。
【０１３４】
発光効率は、２５４ｎｍにおける励起の下で蛍光分光光度計を用いて記録した３８０ｎｍから７５０ｎｍにおける発光スペクトル曲線下の面積を比較し、比較生成物について得られた面積に１００％の値を割り当てることによって、粉末状の生成物について測定する。
【０１３５】
（比較例１）
本実施例は、従来技術による、ランタン、セリウムおよびテルビウムのリン酸塩の作製に関する。
【０１３６】
アンモニア水を添加することによって前もってｐＨ１．６とし、また６０℃とした１．７３ｍｏｌ／ｌの分析用リン酸Ｈ３ＰＯ４を含有する溶液１ｌに、純度４Ｎの希土類金属硝酸塩の溶液を１時間で添加する。希土類金属硝酸塩の全濃度は１．５ｍｏｌ／ｌで、以下のように、硝酸ランタン０．６６ｍｏｌ／ｌ、硝酸セリウム０．６５ｍｏｌ／ｌ、硝酸テルビウム０．２０ｍｏｌ／ｌと分類することができる。沈殿時のｐＨは、アンモニア水の添加によって１．６で調整する。
【０１３７】
沈殿段階の終わりに、６０℃でさらに１時間混合物を維持する。結果として生じる沈殿物をその後、ろ過によって回収し、水で洗浄し、その後空気中６０℃で乾燥させ、その後空気中８４０℃で２時間熱処理する。この段階の終わりには、組成（Ｌａ０．４４Ｃｅ０．４３Ｔｂ０．１３）ＰＯ４を有する前駆体が得られる。
【０１３８】
（実施例２）
本実施例は、本発明による、ランタン、セリウムおよびテルビウムのリン酸塩の作製に関する。
【０１３９】
水酸化ナトリウムＮａＯＨを添加することによって前もってｐＨ１．６とし、また６０℃とした１．５ｍｏｌ／ｌの分析用リン酸Ｈ３ＰＯ４を含有する溶液１ｌに、純度４Ｎの希土類金属塩化物の溶液を１時間で添加する。希土類金属塩化物の全濃度は１．３ｍｏｌ／ｌで、以下のように、塩化ランタン０．５７ｍｏｌ／ｌ、塩化セリウム０．５６ｍｏｌ／ｌ、塩化テルビウム０．１７ｍｏｌ／ｌと分類することができる。沈殿時のｐＨは、水酸化ナトリウムの添加によって１．６で調整する。
【０１４０】
沈殿段階の終わりに、６０℃でさらに１５分間混合物を維持する。結果として生じる沈殿物をその後、ろ過によって回収し、水で洗浄し、その後空気中６０℃で乾燥させ、その後空気中８４０℃で２時間熱処理する。このか焼の終わりに、得られた生成物を８０℃の水に３時間再度分散させ、その後洗浄およびろ過し、最後に乾燥させる。この段階の終わりには、組成（Ｌａ０．４４Ｃｅ０．４３Ｔｂ０．１３）ＰＯ４を有する前駆体が得られる。
【０１４１】
実施例１および２の生成物の特性を、以下の表１に示す。
【０１４２】
【表１】
0005484480.tif 000003
【０１４３】
本発明の前駆体リン酸塩は、従来技術の前駆体リン酸塩よりもより結晶化されているが、その一方で同時に、同様の粒径特性が保持される。
【０１４４】
（比較例３）
本実施例は、実施例１のリン酸塩から得られる、従来技術による燐光体の作製に関する。
【０１４５】
実施例１において得られた前駆体リン酸塩を、還元性雰囲気（Ａｒ／Ｈ２）下１０００℃で２時間再処理する。得られたか焼生成物をその後、８０℃の温水中で３時間洗浄し、その後ろ過し乾燥させる。
【０１４６】
（実施例４）
本実施例は、実施例２のリン酸塩から得られる、本発明による燐光体の作製に関する。
【０１４７】
実施例２において得られた前駆体リン酸塩を、実施例３の条件と同じ条件下で再処理する。
【０１４８】
実施例３および４の生成物の特性を、以下の表２に示す。
【０１４９】
【表２】
0005484480.tif 000004
【０１５０】
本発明の燐光体の発光効率は、比較燐光体３に対して与えられている。
【０１５１】
従って、本発明の燐光体の結晶化度および発光効率は、比較例において得られる燐光体に対して向上しているが、その一方で同時に、同様の粒径品質が保持される。